(57)【要約】  本発明は、シリコーン系耐摩耗性ハードコートを、少なくとも一つのその面上で含むポリカーボネートグレージングを包み込む方法であって、下記の逐次工程を含む方法に関する：  （ａ）プラズマノズルを用いた大気プラズマによって、シリコーン系ハードコートを有しているグレージングの面の領域を、処理すること、ここで、プラズマノズルの端とグレージングの表面の間の距離が７ｍｍ以下であり、  （ｂ）大気プラズマによって処理された当該領域に、有機溶媒又は水性溶媒の溶液又は懸濁液中にある、ジイソシアネート、ポリイソシアネート、及び塩素化ポリオレフィンから選択される一又は複数の接着促進剤を含むプライマー組成物を、塗布すること、  （ｃ）乾燥プライマー層が形成されるように溶媒を蒸発させること、及び  （ｄ）乾燥プライマー層で被覆されている領域に、熱可塑性ポリマーをオーバーモールディングすること。【特許請求の範囲】
【請求項１】
シリコーン系耐摩耗性ハードコートを少なくとも一つのその面上で含むポリカーボネートグレージングを包み込む方法であって、
下記の逐次工程を含む方法：
（ａ）１００ボルトアンペアと１０００ボルトアンペアの間の出力を有しているプラズマノズルを用いた大気プラズマによって、前記シリコーン系ハードコートを有している前記グレージングの前記面の領域を、処理すること、ここで、前記プラズマノズルの端と前記グレージングの表面の間の距離が７ｍｍ以下であり、
（ｂ）大気プラズマによって処理された前記領域に、有機溶媒又は水性溶媒の溶液又は懸濁液中にある、ジイソシアネート、ポリイソシアネート、及び塩素化ポリオレフィンから選択される一又は複数の接着促進剤を含むプライマー組成物を、塗布すること、
（ｃ）乾燥プライマー層が形成されるように前記溶媒を蒸発させること、及び
（ｄ）前記乾燥プライマー層で被覆されている前記領域に、熱可塑性ポリマーをオーバーモールディングすること。
【請求項２】
前記グレージングに対する前記プラズマノズルの相対的な移動速度が、２ｍ／分と４ｍ／分の間にあることを特徴とする、請求項１に記載の方法。
【請求項３】
前記プラズマノズルの端と前記グレージングの前記表面の間の距離が、６ｍｍ未満、好ましくは５ｍｍ以下、特に２ｍｍと４ｍｍの間にあることを特徴とする、請求項１又は２に記載の方法。
【請求項４】
前記プラズマノズルが、３バールと４バールの間の圧力のキャリアガス、好ましくは濾過された空気で稼動することを特徴とする、請求項１〜３のいずれか一項に記載の方法。
【請求項５】
一又は複数の前記接着促進剤が、イソホロンジイソシアネート（ＩＰＤＩ）、４，４’−ジフェニルメタンジイソシアネート（ＭＤＩ）、及び無水マレイン酸グラフト化塩素化ポリオレフィンからなる郡から選択されることを特徴とする、請求項１〜４のいずれか一項に記載の方法。
【請求項６】
前記プライマー組成物が、有機溶媒又は水性溶媒の溶液又は懸濁液中にある、ジイソシアネート、ポリイソシアネート、及び塩素化ポリオレフィンから選択される、一又は複数の接着促進剤から、本質的になることを特徴とする、請求項５に記載の方法。
【請求項７】
前記熱可塑性ポリマーが、スチレン系熱可塑性エラストマー（ＴＰＥ−Ｓ）、加硫オレフィン系熱可塑性エラストマー（ＴＰＥ−Ｖ）、ポリ（塩化ビニル）、熱可塑性ポリウレタン（ＴＰＵ）、ポリ（メタクリル酸メチル）（ＰＭＭＡ）、ポリカーボネート（ＰＣ）、ポリスチレン（ＰＳ）、アクリロニトリル−ブタジエン−スチレン（ＡＢＳ）、ポリカーボネート／アクリロニトリル−ブタジエン−スチレン（ＰＣ／ＡＢＳ）の配合物、及びポリプロピレン（ＰＰ）から選択されることを特徴とする、請求項１〜６のいずれか一項に記載の方法。
【請求項８】
前記熱可塑性ポリマーが、エラストマー、好ましくは熱可塑性エラストマー及びポリ（塩化ビニル）から選択されるエラストマーであることを特徴とする、請求項１〜７のいずれか一項に記載の方法。
【発明の詳細な説明】
【技術分野】
【０００１】
本発明は、大気プラズマ前処理工程を含む、ポリカーボネート製の自動車グレージングを包み込む新規の方法に関する。
【背景技術】
【０００２】
自動車グレージングの産業上の分野において、用語「包み込み（ｅｎｃａｐｓｕｌａｔｉｏｎ）」は、グレージングの外周付近をポリマー材料でオーバーモールディングする方法又は工程を意味している。グレージングの端の周りに漏れ防止の枠を形成する型に、材料を流体状態で注入する。重合及び／若しくは架橋反応（熱硬化性ポリマーの場合）によって、又は冷却（熱可塑性ポリマーの場合）によって、材料が硬化した後に、型を開け、かつ取り去り、グレージングの外周において、その端と、グレージングの二つの面のうちの少なくとも一つ、しばしば、グレージングの両面とに、接している側面ビード（ｐｒｏｆｉｌｅｄ  ｂｅａｄ）が残される。
【０００３】
側面ビードを形成しているポリマーは、多くの場合、グレージングと本体の間のシールとして作用することができるエラストマーである。しかしながら、他の役割を果たすために、エラストマーではないポリマーを、包み込みによってオーバーモールディングしてもよい。その結果、得られた側面ビードは、一般的には、並置された非エラストマー要素及びエラストマー要素を同時に含む複合ビードである。
【０００４】
一般的には、グレージングの周辺においてオーバーモールディングされる表面を洗浄及び活性化する工程を行い、そして、オーバーモールディングされる側面ビードと接触することを意図する活性化領域にプライマーを塗布した後に、包み込み工程が行われる。
【０００５】
ミネラルガラス製の自動車グレージングの分野において、低温プラズマとも呼ばれる、大気圧下でのプラズマによる活性化を用いることが、知られている。表面の酸化は、プライマーと反応することが可能な反応基、主にＳｉＯＨ基の形成をもたらす。
【０００６】
ポリカーボネート製の自動車グレージングの分野において、プライマー処理及び包み込みを行う前のこのプラズマ活性化の技術は、未だ、満足のいく結果を得ることを可能としていない。
【０００７】
ポリカーボネートは、所定のグレージング用、例えば、グレージング加工された天井、固定サイドウィンドウ、及びリヤウィンドウ（などのグレージング用）、さらには、前照灯の拡散ガラス用のケイ酸塩ガラスの代わりとしても用いられる材料である。ポリカーボネートには、多くの利点（軽量性、衝撃耐性、成形容易性）があるが、自動車ガラスの代替材料としては、擦傷を非常に受け易いという弱点がある。
【０００８】
したがって、自動車の寿命の初めから終わりまでグレージングの十分な透明性を保証するために、全てのポリカーボネート自動車グレージングは、耐引掻性（ａｎｔｉ−ｓｃｒａｔｃｈｉｎｇ）及び耐擦傷性（ａｎｔｉ−ｓｃｏｒｉｎｇ）の透明ハードコートで、コートされている必要がある。
【０００９】
これらのコーティングは、シリコーン（ポリオルガノシロキサン）と高硬度を有するナノ粒子、一般的には、シリカ粒子とに基づくナノ複合材料である。これらは、３０ｍＮ／ｍ未満の表面エネルギーと、数百ナノメーター（１００ｎｍ〜１０００ｎｍ）のオーダーの厚さとを有している疎水性コーティングである。
【発明の概要】
【発明が解決しようとする課題】
【００１０】
通常、ハードコートの用語で表現される、かかる耐摩耗性／耐引掻性コーティングによって保護されたポリカーボネートグレージングの包み込みを所望する場合には、非常に硬く、化学的に不活性で、かつぬれ難い、この表面を活性化するという、困難な問題に直面することになる。ミネラルガラスへの使用実績がある既知の大気プラズマ処理では、ポリカーボネートグレージングを被覆しているハードコートの表面を活性化することができない。
【００１１】
シリコーン系ハードコートの表面のぬれ性を改善すること、その粗さを増加すること、及びプライマーの成分（イソシアネート）と反応することができる化学的官能基をそこに導入することのいずれかを可能とする、満足のいく化学処理は、知られていない。
【００１２】
現在に至るまで、プライマー組成物及び注入成形包み込み材料の良好な接着を達成することを可能にする、唯一の満足のいく技術は、カプ セル化される表面を機械的に研磨することにより、ハードコートを除去することである。しかしながら、この技術は、いくつかの問題を提起する：
−微細なプラスティックの粉塵を付近のオペレーターが吸入する可能性があること、
−機械的な研磨は、サイクル時間を延長し、かつ製造領域（密閉チャンバー、抽出システム）の配置に関して大きな制約を課すこと、
−機械的な研磨によって生じた粉塵が、プラスティックのグレージングに堆積し、包み込みの後において許容することができない不具合を生じること、
−多数の予防的洗浄操作が必要となること。
【課題を解決するための手段】
【００１３】
ポリカーボネート上のハードコートの機械的な研磨の代替を目的とした研究の中で、出願人は、現在に至るまで非効率であると判断されてきた既知の技術が、これを従来と異なる条件下で用いた場合に、この目的の達成を可能にすることを、驚くべきことに観測した。
【００１４】
大気プラズマ技術は、処理される材料、プラズマの出力、ノズルの大きさ、及び移動速度に応じて、約１ｃｍと５ｃｍの間における、ノズル／活性化される基材の距離で、特に産業的に用いられている。本発明者は、ノズル／基材の距離をより小さくした低温プラズマによる活性化試験を行うことによって、この既知の技術が、現在まで観測されてきたものとは対照的に、表面エネルギー、及び処理された領域の粗さを増加させ、かつプライマー組成物と反応することができる化学的官能基を、特に酸化によって、そこに導入することを可能とすることを、知見した。
【００１５】
懸念されてきたこととは対照的に、「近接」低温プラズマによるこの研磨は、処理されたグレージングの熱的劣化を、少しも生じなかった。また、サイクル時間をより短縮し、かつ包み込みに関連するコストを大幅に低減することを可能にした。粉塵が形成されないことは、環境及びオペレーターの健康の観点から大きな利点となる。
【００１６】
ポリカーボネートグレージングと、熱可塑性ポリマー製のオーバーモールディングビードとの間での満足のいく接着結果（包み込みを行う型中における、ポリマーの硬化が化学反応を伴わない）を得るために、プラズマ処理された領域にプライマー処理を行うことが、追加的に必要である。この観点から、特定のプライマー処理剤が特に満足のいくものであることが、判明している。
【００１７】
本発明の主題は、シリコーン系耐摩耗性ハードコートを、少なくとも一つのその面上で含むポリカーボネートグレージングを包み込む方法であって、下記の逐次工程を含む方法である：
（ａ）好ましくは１００ボルトアンペアと１０００ボルトアンペアの間での出力を有しているプラズマノズルを用いた大気プラズマによって、シリコーン系ハードコートを有しているグレージングの面の領域を、処理すること、ここで、プラズマノズルの端とグレージングの表面の間の距離が７ｍｍ以下であり、
（ｂ）大気プラズマによって処理された前記領域に、ジイソシアネート、ポリイソシアネート、及び塩素化ポリオレフィンから選択される一又は複数の接着促進剤の有機溶媒又は水性溶媒溶液又は懸濁液を含むプライマー組成物を、塗布すること、
（ｃ）乾燥プライマー層が形成されるように溶媒を蒸発させること、及び
（ｄ）乾燥プライマー層で被覆されている領域に、熱可塑性ポリマーをオーバーモールディングすること。
【００１８】
本願において、用語「プラズマノズル」及び「プラズマトーチ」を、熱平衡では無い後放電を生じるプラズマ源を意味するものとして、区別無しに用いる。
【００１９】
表現「プラズマノズルの端とグレージングの表面の間の距離」は、プラズマジェットが放出される出口オリフィスと処理されるハードコートの表面との間の最短距離を意味するものと理解される。
【００２０】
プラズマノズルは、２００ボルトアンペアと９００ボルトアンペアの間の出力、特に、３００ボルトアンペアと８００ボルトアンペアの間の出力、理想的には４００ボルトアンペアと７００ボルトアンペアの間の出力を、好ましくは有している。
【００２１】
プラズマノズルは、プラズマジェットが放出される出口オリフィスがノズルの中心軸の周りで高速で回転する、回転可能なノズルでよい。かかる回転可能なノズルにおいて、プラズマジェットの軸は、処理される表面に対して垂直でよいが、この垂線に対して傾いていてもよい。回転可能なノズルの傾斜ジェットによって形成される円錐角は、一般的には１０°と３０°の間、特に１２°と２０°の間である。プラズマジェットの軸は、好ましくは外側へ傾斜しており、これは処理される領域を増加する効果を有している。
【００２２】
かかる回転可能なプラズマノズルは、例えば、プラズマトリート社製のＯｐｅｎａｉｒ（登録商標）の名称などで販売されている。
【００２３】
回転可能なノズルは、グレージングの端において比較的広い領域を処理することを可能とする利点を有している。ノズルの単一通過で処理することができるストリップの幅は、ほぼ、ノズルの出口オリフィスの回転円の直径に等しい。
【００２４】
１ｃｍと５ｃｍの間の幅、好ましくは１．５ｃｍと４ｃｍの間の幅、特に好ましくは２ｃｍと３ｃｍの間の幅を有しているストリップを、単一通過で処理することができる回転可能なノズルからなるものを用いるのが、好ましい。
【００２５】
プラズマノズルの端とグレージングの表面の間の距離は、６ｍｍ未満、特に５ｍｍ以下、理想的には２ｍｍと４ｍｍの間であるのが好ましい。
【００２６】
本発明の方法の工程（ａ）において、プラズマトーチは処理されるグレージングに対して移動する。この移動は、移動可能なトーチと、固定された基材とによって達成されてよく、又は固定されたトーチと、この固定されたトーチの目前を移動する移動可能な基材とによって達成されてよく、後者の実施形態が好ましい。
【００２７】
グレージングに対するプラズマノズルの相対的な移動速度は、１ｍ／分と５ｍ／分の間、特に２ｍ／分と４ｍ／分の間であるのが好ましい。これらの範囲内において、ノズルの端と処理される基材の間の距離が短い場合には、より速い相対的な移動速度からなるものが、大抵、用いられる。
【００２８】
プラズマノズルは、３バールと４バールの間のキャリアガス圧で、典型的には稼動する。キャリアガスは、濾過された空気であるのが好ましい。
【００２９】
本発明の方法は、原則として、プラズマトーチが、処理される基材の同じ領域を、数回にわたって通過する実施形態を含む。この場合には、ノズル−基材の距離及び移動速度は、全ての通過において同一でよい。しかしながら、一方及び／又は他方は、ある通過のものとは、別の通過のものとの点で、異なっていてもよい。方法の工程（ａ）が、基材の同一の領域上におけるトーチのいくつかの通過を含む場合には、独立請求項において規定される条件の下での少なくとも一つの通過を行うことが、必須である。一又は複数のその他の通過を、他の条件の下で、特に、より長い、ノズル−基材距離で、行うこともできる。
【００３０】
工程（ａ）は、処理されるグレージングの各点に対する、プラズマノズルの単一通過のみを含むのが好ましい。
【００３１】
低温プラズマ処理（工程（ａ））は、表面エネルギーを増加し、したがって、シリコーン系ハードコートのぬれ性を増加させる。処理前におけるこの表面エネルギーは、３０ｍＮ・ｍ−１未満である。
【００３２】
本発明のプラズマ処理工程の後では、それは、少なくとも４５ｍＮ・ｍ−１、好ましくは５０ｍＮ・ｍ−１超、理想的には６０ｍＮ・ｍ−１超である。
【００３３】
本発明の方法の第二の工程において、プライマー組成物を、プラズマ処理された領域に塗布する。
【００３４】
この組成物は、有機溶媒又は水性溶媒中に溶液又は懸濁液として一又は複数の接着促進剤を含有している液体組成物である。
【００３５】
既知の塗布技術、例えば、プライマー組成物が含浸されているフェルト若しくは発泡材料を用いた、又は噴霧器を用いた噴霧による塗布の既知の塗布技術にしたがって、塗布を行うことができる。
【００３６】
乾燥前のプライマーフィルムの厚さは、３００μｍ未満、特に、２０μｍと２００μｍの間にあるのが好ましい。
【００３７】
乾燥は、大気温度で、又は若干の加熱の下で行ってよく、大気温度で行うのが好ましい。
【００３８】
乾燥工程の後に、プラズマ処理された領域上に形成された乾燥プライマー層は、ほとんどの場合に、３０μｍ未満、特に、２μｍと２０μｍの間の厚さを有している。
【００３９】
一又は複数の接着促進剤は、ジイソシアネート、ポリイソシアネート、及び塩素化ポリオレフィンからなる群から選択される。脂肪族ジイソシアネート又はポリイソシアネートは、特に効果的なプライマー処理を可能とする。
【００４０】
プライマー組成物のジイソシアネート及びポリイソシアネートの総含有量は、ほとんどの場合には２０質量％と４０質量％の間、好ましくは２５質量％と３８質量％の間、特に３０質量％と３５質量％の間である。
【００４１】
プライマー組成物の塩素化ポリオレフィンの含有量は、ほとんどの場合には５質量％と２５質量％の間、好ましくは７質量％と２０質量％の間、特に１０質量％と１５質量％の間である。
【００４２】
特に有利な実施形態の一つにおいて、接着促進剤は、イソホロンジイソシアネート（ＩＰＤＩ）、４，４’−ジフェニルメタンジイソシアネート（ＭＤＩ）、及び無水マレイン酸グラフト化塩素化ポリオレフィンからなる群から選択される。
【００４３】
塩素化ポリオレフィンは、５質量％と２０質量％の間、好ましくは１０質量％と１５質量％の間で塩素を含有しているのが好ましく、かつその重量平均質量は、５００００と２０００００の間、好ましくは８００００と１２００００の間にあるのが、好ましい。
【００４４】
これらのポリオレフィンは、市場で市販されており、例えば、参考として、イーストマン  塩素化ポリオレフィン（イーストマン）、スーパークロン（日本製紙株式会社）、及びハードレン（東洋紡株式会社）で販売されている。
【００４５】
溶媒相の蒸発後に、乾燥プライマー層で被覆された一又は複数のプラズマ処理領域を有しているグレージングの端を、型で囲み、熱可塑性ポリマーを、溶融状態で注入する。
【００４６】
熱可塑性ポリマーは、例えば、スチレン系熱可塑性エラストマー（ＴＰＥ−Ｓ）、加硫オレフィン系熱可塑性エラストマー（ＴＰＥ−Ｖ）、ポリ（塩化ビニル）、熱可塑性ポリウレタン（ＴＰＵ）、ポリ（メタクリル酸メチル）（ＰＭＭＡ）、ポリカーボネート（ＰＣ）、ポリスチレン（ＰＳ）、アクリロニトリル−ブタジエン−スチレン（ＡＢＳ）、ポリカーボネート／アクリロニトリル−ブタジエン−スチレン（ＰＣ／ＡＢＳ）配合物、及びポリプロピレン（ＰＰ）から選択される。
【００４７】
これらの熱可塑性ポリマーの中では、エラストマー、特にスチレン系熱可塑性エラストマー（ＴＰＥ−Ｓ）、加硫オレフィン系エラストマー（ＴＰＥ−Ｖ）、及び可塑化ポリ（塩化ビニル）（ＰＶＣ）製のものを用いるのが好ましい。
【００４８】
本発明で用いることができるＴＰＥ−Ｓエラストマーは、下記の群を主に含む：
−  ＳＢＳ（スチレン−ブタジエン−スチレン）：二つのポリスチレンブロックがその側面に位置した中心ポリブタジエンブロックを含むブロックコポリマー、
−  ＳＥＢＳ（スチレン−エチレン−ブタジエン−スチレン）：ＳＢＳコポリマーの水素化によって得られるコポリマー
−  ＳＥＰＳ（スチレン−エチレン−プロピレン−スチレン）：二つのポリスチレンブロックがその側面に位置した中心ポリ（エチレン−プロピレン）ブロックを含むコポリマー、
−  ＳＥＥＰＳ（スチレン−エチレン−エチレン−プロピレン−スチレン）：スチレン−ブタジエン／イソプレン−スチレンコポリマーの水素化によって得られるコポリマー。
【００４９】
これらのコポリマーは、無機充填剤を含有している等級別のものとして市場で市販されているが、充填剤を含まない材料の形式のものも市場で市販されている。
【００５０】
本発明においては、充填剤を本質的には含まない、又は、無機充填材を５％未満で、好ましくは無機充填材を２％未満で含む、ＴＰＥエラストマー製のものを用いる。
【００５１】
これらは、例えば、下記の商品名で市販されている：Ｄｒｙｆｌｅｘ（Ｈｅｘｐｏｌ  ＴＰＥ）、Ｅｖｏｐｒｅｎｅ（ＡｌｐｈａＧａｒｙ）、Ｓｏｆｐｒｅｎｅ（ＳＯＦＴＥＲ）、Ｌａｐｒｅｎｅ（ＳＯＦＴＥＲ）、アサプレン（旭化成株式会社）、Ｎｉｌｆｌｅｘ（Ｔａｒｏｐｌａｓｔ）。
【００５２】
これらの製品は、ごく少量の有機潤滑剤、希釈剤、又は可塑剤を含有していてよい。
【００５３】
ＴＰＥ−Ｓエラストマーの融点は、１８０℃と２１０℃の間、特に１９０℃と２００℃の間にあるのが有利である。
【００５４】
溶融状態において、これらは、射出成形することができるような十分な流体である必要がある。しかしながら、それらの溶融粘度に関して正確に示すことは不可能であり、これは、この溶融粘度が、温度のみならず、ポリマーが受けるせん断応力にも依存するものだからである。供給元は「射出成形できる（ｉｎｊｅｃｔｉｏｎ  ｍｏｌｄａｂｌｅ）」品質を提案しているのが、一般的である。
【００５５】
加硫オレフィン系エラストマー（ＩＳＯ  １８０６４標準のＴＰＥ−Ｖ又はＴＰＶ）は、熱可塑性ポリマー、一般的にはポリプロピレン（ＰＰ）、及びゴム、典型的にはＥＰＤＭの配合物であり、押出によって製造されるとき架橋される。押出の間にこの加硫を行うために、これらのポリマーは、「動的加硫物」としても知られている。ゴム状相は、熱可塑性マトリックス中に分散している。
【００５６】
商業的に市販されているＴＰＥ−Ｖエラストマーの例としては、Ｓａｒｌｉｎｋ（登録商標）４７７５Ｂ４２（Ｔｅｋｎｏｒ  Ａｐｅｘ社）製のものを挙げることができる。
【００５７】
可塑化ＰＶＣ又は可撓性ＰＶＣは、大量の可塑剤を、典型的には、４０質量％と６０質量％の間で含有している。その融点は、１６０℃と２００℃の間である。
【００５８】
包み込みポリマーとして有利に用いられる可塑化ＰＶＣの例としては、市場で市販されている下記の製品で作製されるものを挙げることができる：
ＢＥＮＶＩＣ（登録商標）（Ｓｏｌｖａｙ）、ＴＥＣＨＮＩＦＡＸ（登録商標）（Ｌｉｔｔｌｅｆｏｒｄ  Ｄａｙ）、ＮＡＫＡＮ（登録商標）（Ｒｅｓｉｎｏｐｌａｓｔ）、ＳＵＮＰＲＥＮＥ（登録商標）（Ｍｉｔｓｕｂｉｓｈｉ）。
【実施例】
【００５９】
シリコーン系ハードコート（Ｂａｓｅｃｏａｔ  Ｓｉｌｆｏｒｔ  ＳＨＰ４７０＋ＡＳ４７００、Ｍｏｍｅｎｔｉｖｅ）で被覆されたポリカーボネートグレージングの試料を、５００ボルトアンペアの出力を有している回転可能なノズル（２２ｍｍの直径、１４°の出口角、外側傾斜）を有しているＯｐｅｎａｉｒ（登録商標）（プラズマトリート）プラズマトーチの下で、通過させた。
【００６０】
プラズマトーチは、３バールと４バールの間の圧力の濾過された空気で稼動する。プラズマトーチを固定し、試料の端を、トーチの端の目前で、２ｍ／分の速度で移動させた。
【００６１】
各試料の端を、プラズマトーチの下で単一通過で進行させた。グレージングの表面とノズルの端の間の距離を、表１に示している。トーチの軸は、グレージングの平面に対して垂直である。
【００６２】
プラズマトーチの下で試料を単一通過させた後に、処理された領域の表面エネルギー（ぬれ性）を、エタノール系試験液を用いたＩＳＯ  ８２９６標準にしたがって測定した。得られた値を、表１に示している。
【００６３】
次いで、下記の各プライマー組成物を、プラズマ処理された領域に塗布した：
ＩＰＤＩ＋ＣＰＯ−ｗ：  水中塩素化ポリオレフィン＋イソホロンジイソシアネート（ＬＯＣＴＩＴＥ  ＴＰ６６１（Ｈｅｎｋｅｌ））
ＣＰＯ−ｓ：  キシレン／エチルベンゼン混合物中塩素化ポリオレフィン（ＫＯＲＡＴＡＣ  ＧＭ５１０（Ｋｏｍｍｅｒｌｉｎｇ））
ＣＰＯ−ｗ：  水中塩素化ポリオレフィン（ＨＡＲＤＬＥＮ  ＥＷ５５１５（東洋紡株式会社））
ＩＰＤＩ−ｗ：  水中イソホロンジイソシアネート（ＷＩＴＣＯＢＯＮＤ  ４３４−２７（Ｂａｘｅｎｄｅｎ））
ＩＰＤＩ−ｓ：  ｎ−酢酸ブチル／酢酸エチル／ブタノン混合物中イソホロンジイソシアネート（ＳＩＫＡ  ２０９Ｎ（Ｓｉｋａ））
ＩＰＤＩ−ＭＤＩ−ｓ：  酢酸エチル／ブタノン混合物中イソホロンジイソシアネート及び４，４’−ジフェニルメタンジイソシアネート（ＳＩＫＡ  ２０９Ｄ（Ｓｉｋａ））
【００６４】
プライマー組成物が含浸されている発泡材料を用いて、塗布を行った。
【００６５】
溶媒を、大気温度で蒸発させて取り去り、グレージングの試料の端を、包み込みを行う型に導入し、かつＴＰＥ−Ｖ（Ｔｅｋｎｏｒ  Ａｐｅｘ社製  Ｓａｒｌｉｎｋ（登録商標）４７７５Ｂ４２）、又は可塑化ＰＶＣ（Ｔｅｋｎｏｒ  Ａｐｅｘ社製  ＡＰＥＸ（登録商標）１５２３Ｆ３）のいずれかでオーバーモールディングを行った。
【００６６】
プライマー処理工程及び包み込みの間に、グレージングの予備加熱を行ってはいない。
【００６７】
包み込んだ後に、試料を、２３℃及び５０％の相対湿度で７日間にわたって保ち、次いで、下記の劣化加速条件、すなわち、７０℃及び９５％の相対湿度で１４日間にわたって曝し、そして−２０℃で２時間にわたって曝した。
【００６８】
接着接触の品質を、９０°剥離試験（１００ｍｍ／分の引張り速度）で評価した。ＡＳＴＭ−Ｄ４１３標準にしたがって、Ｎ／ｃｍにおける剥離強度、及び接着破壊又は凝集破壊の割合を、測定した。
【００６９】
表１では、得られた結果の全てを表示している。
【００７０】
プラズマ処理なしの比較試料は、単に、イソプロパノールで洗浄しただけのものであった。
【００７１】
【表１】
2018506422.tif 000002
【００７２】
ノズルとハードコートの表面の間の距離が２ｍｍ及び４ｍｍである本発明の試料では、全ての剥離強度の値が、１０ｍＮ／ｍ超であることを観測した。
【００７３】
対照的に、プラズマ処理を行っていない試料、又は８ｍｍのトーチ／基材距離でプラズマ処理を行った試料では、剥離強度は、非常に多くの場合において不十分であった。
【００７４】
さらには、剥離強度は、４ｍｍの距離で処理した試料よりも、２ｍｍの距離で処理した試料のほうがより高いことが観測された。
【００７５】
プラズマ処理後の試料の表面エネルギーは、ノズル／表面距離が小さい場合には、より高かった。
【国際調査報告】
2018506422.tif 000003
2018506422.tif 000004
2018506422.tif 000005
2018506422.tif 000006
2018506422.tif 000007
2018506422.tif 000008